(57)【要約】【課題】粘弾性体の装着によりゴルフクラブヘッドの振動を低減するにあたり、より広範囲な周波数の振動を低減すること。【解決手段】粘弾性体が装着された中空のゴルフクラブヘッドにおいて、前記粘弾性体が、損失係数の温度依存性が異なる複数種類の粘弾性材料を混合して構成されていることを特徴とする。【選択図】図４
2007151829.tif 000002
【特許請求の範囲】
【請求項１】
粘弾性体が装着された中空のゴルフクラブヘッドにおいて、
前記粘弾性体が、損失係数の温度依存性が異なる複数種類の粘弾性材料を混合して構成されていることを特徴とするゴルフクラブヘッド。
【請求項２】
前記複数種類の粘弾性材料は互いに損失係数のピーク値温度が異なることを特徴とする請求項１に記載のゴルフクラブヘッド。
【請求項３】
前記複数種類の粘弾性材料は、損失係数のピーク値温度の差が摂氏１５度以上である２種類の粘弾性材料を含むことを特徴とする請求項１に記載のゴルフクラブヘッド。
【請求項４】
前記複数種類の粘弾性材料は、損失係数のピーク値温度が摂氏−３０度未満の粘弾性材料と、損失係数のピーク値温度が摂氏−３０度以上の粘弾性材料とを含むことを特徴とする請求項１に記載のゴルフクラブヘッド。
【請求項５】
前記粘弾性体の損失係数が摂氏−４０度以上−１０度以下の範囲で０．３以上であることを特徴とする請求項１に記載のゴルフクラブヘッド。
【請求項６】
前記粘弾性体が前記ゴルフクラブヘッドのソール部に配設されていることを特徴とする請求項１に記載のゴルフクラブヘッド。
【請求項７】
前記ゴルフクラブヘッドは、ウッド型又はユーティリティ型のゴルフクラブヘッドであることを特徴とする請求項１に記載のゴルフクラブヘッド。
【発明の詳細な説明】
【技術分野】
【０００１】
本発明はゴルフクラブヘッドに関し、特に、粘弾性体の装着によるゴルフクラブヘッドの制振技術に関する。
【背景技術】
【０００２】
インパクト時の打感の向上や打音の調整のため、粘弾性体を取り付けたゴルフクラブヘッドが提案されている。粘弾性体を取り付けることでインパクト時の振動が粘弾性体により吸収され、打感が向上されると共にプレイヤーに耳障りとなる打音を低減することができる。特許文献１には比重と弾性が異なる複数種類の弾性錘を装着したゴルフクラブヘッドが開示されている。また、特許文献２には硬度が異なる複数種類の弾性体を装着したゴルフクラブヘッドが開示されている。
【０００３】
【特許文献１】実用新案登録第３１１２０３８号公報
【特許文献２】特開２００４−３１３７７７号公報
【発明の開示】
【発明が解決しようとする課題】
【０００４】
ここで、本発明の発明者がゴルフクラブヘッド単体での共振周波数について検証したところ、概ね４０００Ｈｚ〜１００００Ｈｚの範囲の複数の周波数において共振周波数が確認された。従って、ゴルフクラブヘッドの振動をより効果的に低減するためには、広範な周波数の範囲について振動を低減できる粘弾性体をゴルフクラブヘッドに装着することが望ましい。しかし、一般に粘弾性材料が振動低減に効果的な周波数の範囲にはその材料に応じて限界がある。また、本発明の発明者がゴルフクラブ全体での共振周波数について検証したところ、概ね２０００Ｈｚ以下の範囲の複数の周波数において共振周波数が確認された。従って、ゴルフクラブ全体としてその振動を低減しようとする場合には更に広範な周波数の範囲について振動を低減する必要がある。
【０００５】
従って、本発明の目的は、粘弾性体の装着によりゴルフクラブヘッドの振動を低減するにあたり、より広範囲な周波数の振動を低減することにある。
【課題を解決するための手段】
【０００６】
本発明によれば、粘弾性体が装着された中空のゴルフクラブヘッドにおいて、前記粘弾性体が、損失係数の温度依存性が異なる複数種類の粘弾性材料を混合して構成されていることを特徴とするゴルフクラブヘッドが提供される。
【０００７】
粘弾性材料の損失係数（ｔａｎδ）の温度依存性は、各温度に対するその粘弾性材料の振動減衰効果の程度を示すものであるが、各周波数に対するその粘弾性材料の振動減衰効果の程度に関係する。つまり、相対的に、低温度において損失係数が高い粘弾性材料は高周波数帯に対する振動減衰効果が高い一方、高温度において損失係数が高い粘弾性材料は低周波数帯に対する振動減衰効果が高い。
【０００８】
従って、損失係数の温度依存性が異なる複数種類の粘弾性材料を混合することで、各粘弾性材料単独では得られない、より広範囲な周波数の振動を低減することができる粘弾性体が得られる。これをゴルフクラブに装着することで、より広範囲な周波数の振動を低減することができる。
【発明の効果】
【０００９】
以上述べた通り、本発明によれば、粘弾性体の装着によりゴルフクラブヘッドの振動を低減するにあたり、より広範囲な周波数の振動を低減することができる。
【発明を実施するための最良の形態】
【００１０】
図１は本発明の一実施形態に係るゴルフクラブヘッドＡの構造を示す断面図及び要部拡大図である。ゴルフクラブヘッドＡは中空体をなしており、その周壁が、ゴルフボールの打面を形成するフェース部１０、ゴルフクラブヘッドＡの上面をなすクラウン部２０、ゴルフクラブヘッドＡのトウ側、ヒール側及びバック側の側面をなすサイド部３０（バック側のみ図示）、ゴルフクラブヘッドＡの底面をなすソール部４０、を構成している。ゴルフクラブヘッドＡはまたシャフトが取り付けられるホゼル部５０が設けられている。ゴルフクラブヘッドＡは例えばチタン系金属材料から構成することが望ましい。
【００１１】
ゴルフクラブヘッドＡはドライバ用のゴルフクラブヘッドであるが、本発明はドライバ以外のフェアウエイウッド等も含むウッド型のゴルフクラブヘッド、ユーティリティ型のゴルフクラブヘッド、その他の中空のゴルフクラブヘッドに適用可能である。
【００１２】
ソール部４０にはゴルフクラブヘッドＡの内部に突出した凹部４１が一体的に形成されており、凹部４１内に粘弾性体６０が配設されており、粘弾性体６０の固定部を構成する。本実施形態において凹部４１はその側壁の輪郭が円形をなしているが、凹部４１の形状はこれに限らず、その側壁の輪郭は楕円形でも角形であってもよい。凹部４１の底面４１ａにはネジ穴４１ｂが形成されている。ネジ穴４１ｂは底面４１ａの略中心に位置している。
【００１３】
ネジ穴４１ｂには固定部材５０が螺合しており、固定部材５０と介挿部材７０とにより粘弾性体６０が固定されている。図２は粘弾性体の固定構造の分解斜視図であり、粘弾性体６０と、介挿部材７０と、固定部材５０の斜視図である。図２において介挿部材７０は一部破断図である。
【００１４】
固定部材５０は、一端にネジ穴４１ｂと螺合するネジが形成された軸体５２と、軸体５２の他端に一体に接続された頭部５１と、を有する。粘弾性体６０は円形の平板状をなし、その中心部分には軸体５２が通過する開口部６０'が設けられている。開口部６０'は円形の貫通穴であるがこれに限られず、例えば、図３（Ｂ）に例示する粘弾性体６０ｃのように、切り欠き６０ｃ'としてもよい。また、粘弾性体６０、６０ｃは円形をなしているが、その形状は楕円形、角形であってもよい。
【００１５】
粘弾性体６０は損失係数（ｔａｎδ）の温度依存性が異なる複数種類の粘弾性材料を混合して構成される。粘弾性材料の損失係数の温度依存性は、各温度に対するその粘弾性材料の振動減衰効果の程度を示すものであるが、各周波数に対するその粘弾性材料の振動減衰効果の程度に関係する。つまり、相対的に、低温度において損失係数が高い粘弾性材料は高周波数帯に対する振動減衰効果が高い一方、高温度において損失係数が高い粘弾性材料は低周波数帯に対する振動減衰効果が高い。
【００１６】
従って、損失係数の温度依存性が異なる複数種類の粘弾性材料を混合することで、各粘弾性材料単独では得られない、より広範囲な周波数の振動を低減することができる粘弾性体が得られる。これをゴルフクラブＡに装着することで、より広範囲な周波数の振動を低減することができる。
【００１７】
粘弾性体６０を構成するために混合される各粘弾性材料としては、例えば、ＩＩＲ（臭化ブチル組成物）、ＮＢＲ（アクリロニトリルブタジエンゴム）、天然ゴム、シリコンゴム、スチレン系ゴム等が挙げられる。粘弾性体６０は、上記粘弾性材料を混合したものに例えば金属粉末等を混入して形成し、その比重を調整することもできる。
【００１８】
損失係数の温度依存性が異なる複数種類の粘弾性材料を混合する方法としては、例えば、各粘弾性材料を加熱して軟化させ、これらを混練することが挙げられ、各粘弾性材料の組成を変えずに均一に混練することが望ましい。
【００１９】
ここで、粘弾性体６０は、互いに損失係数のピーク値温度が異なる複数種類の粘弾性材料から構成されることが望ましい。一般に粘弾性材料の損失係数はピーク値温度を境にして各温度に対する損失係数が徐々に下がる。従って、損失係数のピーク値温度が異なる複数種類の粘弾性材料を混合することで、より広範囲な周波数の振動を低減できる粘弾性体６０が得られる。
【００２０】
また、混合される複数種類の粘弾性材料は、損失係数のピーク値温度の差が摂氏１５度以上である２種類の粘弾性材料を含むことが望ましい。このような粘弾性材料を混合することで、より広範囲な周波数の振動を低減できる粘弾性体６０が得られる。但し、複数種類の粘弾性材料の損失係数のピーク値温度の差が大きすぎると、それらを混合した粘弾性体は、各ピーク値温度の中間の温度での損失係数が大きく下がる場合がある。従って、混合される複数種類の粘弾性材料は、損失係数のピーク値温度の差が摂氏１５度以上６０度以下、更に望ましくは摂氏１５度以上３５度以下である２種類の粘弾性材料を含むことが望ましい。
【００２１】
また、混合される複数種類の粘弾性材料は、損失係数のピーク値温度が摂氏−３０度未満の粘弾性材料と、損失係数のピーク値温度が摂氏−３０度以上の粘弾性材料とを含むことが望ましい。損失係数のピーク値温度が摂氏−３０度未満の粘弾性材料は相対的に高周波数帯に対する振動減衰効果が高く、摂氏−３０度以上の粘弾性材料は相対的に低周波数体に対する振動減衰効果が高い。従って、より広範囲な周波数の振動を低減できる。
【００２２】
また、混合される複数種類の粘弾性材料は、これらにより得られる粘弾性体６０の損失係数が摂氏−４０度以上−１０度以下の範囲で０．３以上であることが望ましい。損失係数が０．３以上であると、より高い振動減衰効果が得られる。
【００２３】
介挿部材７０は粘弾性体６０と固定部材５０の頭部５１との間に介挿される部材であり、粘弾性体６０を略均一に凹部４１の底面４１ａに押圧するための部材である。介挿部材７０は粘弾性体６０の外形と同形状の平坦面７０ａを有し、また、その中心には軸体５１が通過する開口部７０ｂが設けられている。開口部７０ｂは円形の貫通穴であるがこれに限られず、粘弾性体の場合（図３（Ｂ））と同様に、切り欠きとしてもよい。介挿部材７０の中心部分は周縁側の部分よりも薄肉とされており、凹部４１へ固定部材５０を取り付けた際に、固定部材５０の頭部５１の一部が埋没するような外観となるようにされている。
【００２４】
係る構成からなるゴルフクラブヘッドＡでは固定部材５０の軸体５２を介挿部材７０、粘弾性体６０の各開口部７０ｂ、６０'に挿入し、軸体５２の先端のネジをネジ穴４１ｂに螺合する。これにより、頭部５１と底面４１ａとの間に粘弾性体６０が挟持されて固定される。
【００２５】
しかして、本実施形態のゴルフクラブヘッドＡでは、損失係数の温度依存性が異なる複数種類の粘弾性材料を混合して構成される粘弾性体６０が装着されたことにより、より広範囲な周波数の振動を低減することができる。
【００２６】
また、粘弾性体６０を固定部材５０の軸体５２が通過する構造とすることで、前記凹部の深さをより浅くでき、粘弾性体６０を周壁（ソール部４０）に、より近い位置にて固定することができる。従って、粘弾性体６０による制振効果を向上することができる。
【００２７】
また、本実施形態では介挿部材７０を頭部５１と粘弾性体６０との間に介挿したことで、頭部５１の大きさによらず、粘弾性体６０を略均一に底面４１ａに押圧することができ、粘弾性体６０と底面４１ａとの密着性が確保できる。これは制振効果を更に向上させる。また、介挿部材７０を設けたことで粘弾性体６０が外部へ露出せず、保護されるため、粘弾性体６０が損傷することを防止することができる。
【００２８】
なお、固定部材５０、介挿部材７０はゴルフクラブヘッドＡの重心位置を調整するための部材としても活用できる。例えば、固定部材５０、介挿部材７０をゴルフクラブヘッドＡの周壁とは比重の異なる材料から構成することができる。例えば、ゴルフクラブヘッドＡの周壁をチタン合金（比重：約４．５）とした場合、固定部材５０、介挿部材７０をステンレス（比重：約７．８）やタングステン合金（比重：約１３．０）とした場合、これらは錘としても機能し、ゴルフクラブヘッドＡの重心位置が固定部材５０、介挿部材７０の部位に近づくことになる。逆に、固定部材５０、介挿部材７０をアルミ合金（比重：約２．７）とすれば、ゴルフクラブヘッドＡの重心位置が固定部材５０、介挿部材７０の部位から遠ざかることになる。
【００２９】
粘弾性体６０の固定部位については、ソール部４０の他、サイド部３０、クラウン部２０が挙げられるが、本実施形態のようにソール部４０に固定することで、ゴルフクラブヘッド４０の低重心化が図れる。また、バック側のサイド部３０に粘弾性体を固定するとゴルフクラブヘッドＡの深重心化が図れる。
【００３０】
本実施形態のゴルフクラブヘッドＡでは粘弾性体６０がより広範囲な周波数の振動を低減できることから、粘弾性体６０が一つであっても十分な振動低減を実現でき、複数装着する場合に比べてゴルフクラブヘッドＡの部品点数の削減、組立作業の容易化が図れる。尤も、粘弾性体６０は異なる部位に複数装填してもよく、この場合、各粘弾性体として、その損失係数の温度依存性が互いに異なるものを使用することもできる。
【００３１】
図３（Ａ）は複数の粘弾性体を複数箇所に固定したゴルフクラブヘッドＢの構造を示す断面図である。同図においてゴルフクラブヘッドＡと同じ構成については同じ符号を付し、説明を割愛する。ゴルフクラブヘッドＢではソール部４０に粘弾性体６１ａが、バック側のサイド部３０に粘弾性体６１ｂがそれぞれ固定されている。ゴルフクラブヘッドＡの場合と同様に、粘弾性体６１ａと粘弾性体６１ｂとは損失係数の温度依存性が異なる複数種類の粘弾性材料を混合して構成される。混合後の粘弾性体６１ａと粘弾性体６１ｂとが、その損失係数の温度依存性が互いに異なるものであれば更に広範囲な周波数の振動を低減できる。
【００３２】
粘弾性体６１ａの固定構造は上述したゴルフクラブヘッドＡの場合と同様である。粘弾性体６１ｂの固定構造も同様である。以下、簡単に説明する。バック側のサイド部３０にはゴルフクラブヘッドＢの内部に突出した凹部３１が一体的に形成されており、凹部３１内に粘弾性体６１ｂが配設されている。凹部３１は凹部４１とは別個の固定部を構成する。凹部３１の底面３１ａにはネジ穴３１ｂが形成されている。ネジ穴３１ｂには固定部材５０と同様の固定部材５０'が螺合しており、固定部材５０'と介挿部材７０と同様の介挿部材７０'とにより粘弾性体６１ｂが固定されている。固定部材５０'は、一端にネジ穴３１ｂと螺合するネジが形成された軸体５２'と、軸体５２'の他端に一体に接続された頭部５１'と、を有する。
【００３３】
しかして、固定部材５０'の軸体５２'を介挿部材７０'、粘弾性体６１ｂの各開口部７０ｂ'、６１ｂ'に挿入し、軸体５２'の先端のネジをネジ穴３１ｂに螺合する。これにより、頭部５１'と底面３１ａとの間に粘弾性体６１ｂが挟持されて固定される。
【００３４】
係る構成からなるゴルフクラブヘッドＢでは、ソール部４０、サイド部３０にそれぞれ生じる振動に対して個別の制振効果を高めることができる。バック側のサイド部３０に粘弾性体６１ｂ並びにその固定構造を配したことでゴルフクラブヘッドＢのバック側が重くなり深重心化が図れる。また、ソール部４０に粘弾性体６１ａ及びその固定構造を配したことでゴルフクラブヘッドＢのソール部４０側が重くなり低重心化が図れる。従って、ゴルフクラブヘッドＢによれば制振効果に加えて、低重心化、深重心化を図ることができる。２組の固定構造の各固定部材５０、５０'、介挿部材７０、７０'の材料は同じものとしても、異なるものとしてもよい。異なるものとすることで、上述した重心位置の調整を図ることもできる。
【実施例】
【００３５】
以下、粘弾性体（６０、６０ｃ、６１ａ、６１ｂ）の例について説明する。本例ではアクリロニトリルブタジエンゴムと臭化ブチル組成物とを混合することで粘弾性体を作成する場合について説明する。
【００３６】
図４は粘弾性体を構成する各粘弾性材料及び混合後の粘弾性体の損失係数の温度依存性を示す図であり、１Ｈｚの振動に対する温度依存性を示す図である。同図において、線ａは臭化ブチル組成物単体の損失係数の温度依存性、線ｂはアクリロニトリルブタジエンゴム単体の損失係数の温度依存性、線ｃはアクリロニトリルブタジエンゴムと臭化ブチル組成物とを混合して得た粘弾性材料（混合物）の損失係数の温度依存性を示す。なお、混合物においてアクリロニトリルブタジエンゴムと臭化ブチル組成物とは、配合量を３：７とし、約摂氏１７０度で加熱して軟化させ、両者を均一に混練した。
【００３７】
図４の線ａ及び線ｂに示されるように、混合物に用いた各粘弾性材料は、その損失係数のピーク値温度が異なっている。また、各粘弾性材料は損失係数のピーク値温度の差が約摂氏２０度であり、摂氏１５度以上である。また、一方の粘弾性材料の損失係数のピーク値温度は摂氏−３０度未満であり（線ａ）、他方の粘弾性材料の損失係数のピーク値温度は摂氏−３０度以上である（線ｂ）。
【００３８】
図４の線ｃで示されるように、混合物はアクリロニトリルブタジエンゴム単体及び臭化ブチル組成物単体の損失係数の温度依存性を加え合わせたような特性を示しており、損失係数が高い温度領域が広がっている。つまり、各粘弾性材料単独では得られない、より広範囲な周波数の振動を低減することができる粘弾性体が得られている。なお、図４の線ｃで示されるように混合物は、損失係数が摂氏−４０度以上−１０度以下の範囲で０．３以上である。
【図面の簡単な説明】
【００３９】
【図１】本発明の一実施形態に係るゴルフクラブヘッドＡの構造を示す断面図及び要部拡大図である。
【図２】粘弾性体の固定構造の分解斜視図である。
【図３】（Ａ）は本発明の他の実施形態に係るゴルフクラブヘッドＢの構造を示す断面図、（Ｂ）は粘弾性体の形態例を示す図である。
【図４】粘弾性体を構成する各粘弾性材料及び混合後の粘弾性体の損失係数の温度依存性を示す図である。
【符号の説明】
【００４０】
Ａ、Ｂ  ゴルフクラブヘッド
３１、４１  凹部
３１ｂ、４１ｂ  ネジ穴
５０、５０'  固定部材
６０、６０ｃ、６１ａ、６１ｂ  粘弾性体
７０、７０'  介挿部材
【図１】
2007151829.tif 000003
【図２】
2007151829.tif 000004
【図３】
2007151829.tif 000005
【図４】
2007151829.tif 000006